(57)【要約】【課題】数万ｃｄ／ｍ２の高輝度駆動での長寿命化が可能な有機ＥＬ素子を提供する。【解決手段】少なくとも正孔注入層３ａと発光層３ｄとを含む有機層３を第一電極２と第二電極５との間に積層形成してなる有機ＥＬ素子１０である。有機層３は、正孔注入層３ａと発光層３ｄの間に形成され、第一電極２と略等電位である等電位層３ｂを有し、有機ＥＬ素子１０の容量は、有機層３の総膜厚が等しくかつ等電位層３ｂを有しない場合の容量に対して１．２〜１．６倍である。【選択図】  図１
2017085090.tif 000002
【特許請求の範囲】
【請求項１】
少なくとも正孔注入層と発光層とを含む有機層を陽極と陰極との間に積層形成してなる有機ＥＬ素子であって、
前記有機層は、前記正孔注入層と前記発光層との間に形成され、前記陽極と略等電位である等電位層を有し、
前記有機ＥＬ素子の容量は、前記有機層の総膜厚が等しくかつ前記等電位層を有しない場合の容量に対して１．２〜１．６倍であることを特徴とする有機ＥＬ素子。
【請求項２】
前記有機ＥＬ素子の容量は、前記有機層の総膜厚が等しくかつ前記等電位層を有しない場合の容量に対して１．２４〜１．５４倍であることを特徴とする請求項１に記載の有機ＥＬ素子。
【請求項３】
前記有機層は、前記等電位層と前記発光層との間に形成される正孔輸送層を有してなることを特徴とする請求項１に記載の有機ＥＬ素子。
【請求項４】
前記正孔注入層は、ＨＯＭＯ準位が５．４ｅＶ以下であることを特徴とする請求項１に記載の有機ＥＬ素子。
【請求項５】
前記正孔注入層は、ＨＯＭＯ準位が５．１３ｅＶより小さいことを特徴とする請求項４に記載の有機ＥＬ素子。
【発明の詳細な説明】
【技術分野】
【０００１】
本発明は、有機ＥＬ（Electro  Luminescence）素子に関するものである。
【背景技術】
【０００２】
従来、有機材料によって形成される自発光素子である有機ＥＬ素子として、例えば、陽極となるＩＴＯ（Indium  Tin  Oxide）等からなる第一電極と、少なくとも発光層を有する有機層と、陰極となるアルミニウム（Ａｌ）等からなる非透光性の第二電極と、を順次積層してなるものが知られている。
【０００３】
かかる有機ＥＬ素子は、第一電極から正孔を注入し、また、第二電極から電子を注入して正孔及び電子が発光層にて再結合することによって光を発するものである。有機ＥＬ素子は、ディスプレイや照明装置のほか、プリントヘッドの光源など幅広い用途で用いられる。
【０００４】
また、特許文献１には、プリントヘッドの光源のような数万ｃｄ／ｍ２の高輝度駆動における長寿命化を図るために、ジインデノペリレン誘導体である赤色発光材料とナフタセン誘導体を含む発光層とフェナントロリン誘導体を含む第１の電子輸送層との間にトリス（８−キノリトラノ）アルミニウム（Ａｌｑ３）とルブレン誘導体を含む第２の電子輸送層を形成してなる有機ＥＬ素子が開示されている。
【先行技術文献】
【特許文献】
【０００５】
【特許文献１】特開２０１０−２３２３９５号公報
【発明の概要】
【発明が解決しようとする課題】
【０００６】
しかしながら、プリントヘッドの光源のように数万ｃｄ／ｍ２の高輝度駆動については更なる長寿命化が求められている。また、長寿命化を図るために有機ＥＬ素子の材料を変更することは、その都度適正な素子特性を得るために様々なパラメータなどを検討し、最適な構造を選定する必要があり、開発に時間が掛かるという問題がある。
【０００７】
そこで本発明は、この問題に鑑みなされたものであり、数万ｃｄ／ｍ２の高輝度駆動での長寿命化が可能な有機ＥＬ素子を提供することを目的とする。
【課題を解決するための手段】
【０００８】
本発明は、前記課題を解決するために、少なくとも正孔注入層と発光層とを含む有機層を陽極と陰極との間に積層形成してなる有機ＥＬ素子であって、
前記有機層は、前記正孔注入層と前記発光層との間に形成され、前記陽極と略等電位である等電位層を備え、
前記有機ＥＬ素子の容量は、前記有機層の総膜厚が等しくかつ前記等電位層を有しない場合の容量に対して１．２〜１．６倍であることを特徴とする。
【発明の効果】
【０００９】
本発明によれば、数万ｃｄ／ｍ２の高輝度駆動での長寿命化が可能となるものである。
【図面の簡単な説明】
【００１０】
【図１】本発明の実施形態である有機ＥＬ素子を示す概略構成図。
【図２】本発明の実施例１〜１１及び比較例１、２の構成及び試験結果を示す図。
【図３】本発明の実施例１〜１１及び比較例１、２の２０％減寿命ＬＴ８０の比と容量の比Ｃ／Ｃ０との関係を示す図。
【図４】本発明の実施例３、１２〜１５の構成及び試験結果を示す図。
【図５】本発明の実施例３、１２〜１５の正孔注入層のＨＯＭＯ準位と初期駆動電圧Ｖｐとの関係を示す図。
【図６】本発明の実施例３、１２〜１５の正孔注入層のＨＯＭＯ準位と５％減寿命ＬＴ９５との関係を示す図。
【発明を実施するための形態】
【００１１】
以下、添付図面に基づいて本発明の実施形態について説明する。
【００１２】
図１は、本発明の実施形態である有機ＥＬ素子１０を示す図である。有機ＥＬ素子１０は、支持基板１と、陽極となる第一電極２と、有機層３と、電子注入層４と、陰極となる第二電極５と、を有するものである。なお、有機ＥＬ素子は、吸湿剤が塗布される封止基板を支持基板１上に配設して封止されるものであるが、図１ではこの封止基板を省略している。
【００１３】
支持基板１は、例えば透明なガラス材料からなる矩形状の基板である。支持基板１上には、第一電極２，有機層３，電子注入層４及び第二電極５が順に積層形成される。
【００１４】
第一電極２は、正孔を注入する陽極となるものであり、支持基板１上にＩＴＯ等の透明導電材料をスパッタリング法等の手段によって層状に形成してなり、フォトエッチング等の手段によって所定の形状にパターニングされる。また、第一電極２は、その表面にＵＶ／Ｏ３処理やプラズマ処理等の表面処理が施される。
【００１５】
有機層３は、少なくとも発光層を含む多層構造からなり、第一電極２上に形成されるものである。なお、有機層３を構成する各層は少なくとも一部に有機材料を含む。本実施形態においては、第一電極２側から順に正孔注入層３ａ，等電位層３ｂ，正孔輸送層３ｃ，発光層３ｄ，電子輸送層３ｅが順に積層形成されてなる。
【００１６】
正孔注入層３ａは、第一電極２から正孔を取り込む機能を有する。正孔注入層３ａは、例えば低分子の有機材料であるアリールアミン系化合物等の正孔輸送性材料を真空蒸着法等の手段によって膜厚１５〜４０ｎｍ程度の層状に形成してなる。
【００１７】
等電位層３ｂは、第一，第二電極２，５間に電圧が印加された場合に、等電位層３ｂの第一電極２側と接する正孔注入層３ａに電子（電荷）を注入し、また、第二電極５側と接する正孔輸送層３ｃに正孔（電荷）を注入させる電荷発生機能を有し、少なくとも第一，第二電極２，５間に電圧が印加されると第一電極２と略等電位となるものである。等電位層３ｂは、例えば三酸化モリブデン（ＭｏＯ３）や五酸化バナジウム（Ｖ２Ｏ５）とアリールアミン系化合物の混合物やＨＡＴ−ＣＮなどの有機電子受容性（アクセプター）材料を真空蒸着法等の手段によって膜厚５〜１５ｎｍ程度の層状に形成してなる。
【００１８】
正孔輸送層３ｃは、発光層３ｄと接し、正孔を発光層３ｄへ伝達する機能を有する。正孔輸送層３ｃは、正孔移動度（以下、正孔輸送層３ｃに用いられる正孔輸送性材料の正孔移動度を正孔移動度μｈＨＴと記す）が１０−３ｃｍ２／Ｖｓ以上である例えば低分子の有機材料であるアリールアミン系化合物等の正孔輸送性材料を真空蒸着法等の手段によって膜厚１５〜４０ｎｍ程度の層状に形成してなる。
【００１９】
発光層３ｄは、例えば低分子の有機材料であるホスト材料に少なくとも所定の色の発光を呈する発光ドーパントを共蒸着等の手段によって添加し、膜厚３０〜５０ｎｍ程度の層状に形成した混合層である。前記ホスト材料は、通常発光層３ｄ中で最も高い比率で含まれるものであり、正孔及び電子の輸送が可能であり、その分子内で正孔及び電子が再結合することで前記発光ドーパントを発光させる機能を有し、例えば低分子の有機材料である芳香族化合物やナフタセン化合物からなる。前記発光ドーパントは、正孔と電子との再結合に反応して所定の色で発光する機能を有し、例えば赤色発光を示す低分子の有機材料である芳香族化合物やピロメテン化合物等の蛍光材料からなる。前記発光ドーパントは、前記ホスト材料とのＩｐ（イオン化ポテンシャル）の差が０．０５ｅＶ以上であることが望ましい。前記発光ドーパントと前記ホスト材料とのＩｐの差は、励起子のエネルギー移動の効率に関与し、Ｉｐの差が小さいと前記発光ドーパントは前記発光ドーパント自体で正孔と電子で励起子を形成して発光する割合が高くなり、前記ホスト材料で形成された励起子からのエネルギー移動による発光割合が低下するため、発光効率の低下が生じるからである。したがって、所望の発光色を得ようとする場合には、その発光色で発光する発光ドーパントに対して、Ｉｐの差が上記の条件を満たすホスト材料を選択する必要がある。
【００２０】
電子輸送層３ｅは、発光層３ｄと接し、電子を発光層３ｄへ伝達する機能を有する。電子輸送層３ｅは、例えば電子移動度（以下、電子輸送層３ｅに用いられる電子輸送性材料の電子移動度をμｅＥＴと記す）が１０−４ｃｍ２／Ｖｓ以上（μｅＥＴ≧１０−４ｃｍ２／Ｖｓ）である例えば低分子の有機材料であるトリアジン化合物等の電子輸送性材料と例えばリチウム８−キノリノラート（Ｌｉｑ）等のリチウム錯体とを共蒸着等の手段によって混合し、膜厚８〜３０ｎｍ程度の層状に形成した混合層である。なお、前記電子輸送性材料とリチウム錯体とは例えばｗｔ％比率が１：１で混合されるものであるが、この比率を変更することでキャリアバランスを変化させることも可能である。
【００２１】
電子注入層４は、電子を第二電極５から取り込む機能を有し、例えばフッ化リチウム（ＬｉＦ）やＬｉｑを真空蒸着法等の手段によって膜厚１ｎｍ程度の薄膜状に形成してなる。
【００２２】
第二電極５は、電子を注入する陰極となるものであり、電子注入層４上に例えばアルミニウム（Ａｌ）等の低抵抗導電材料を蒸着法等の手段によって膜厚５０〜２００ｎｍ程度の層状に形成した導電膜からなる。
【００２３】
以上の各部によって有機ＥＬ素子１０が構成されている。
【００２４】
本願発明者らは、鋭意検討した結果、正孔注入層３ａと発光層３ｄとの間、さらに具体的には正孔注入層３ａと正孔輸送層３ｃとの間に等電位層３ｂを形成し、有機ＥＬ素子１０の容量（静電容量）を所定の範囲に規定することで、駆動時間に伴う駆動電圧の上昇を抑制し、数万ｃｄ／ｍ２の高輝度駆動での長寿命化が可能であることを見いだし、本発明に達した。すなわち、有機ＥＬ素子１０の容量を有機層３の総膜厚が等しくかつ等電位層３ｂを有しない場合の容量に対して１．２〜１．６倍とすることで、数万ｃｄ／ｍ２の高輝度での駆動で寿命の長い有機ＥＬ素子１０を得ることができる。
【００２５】
以下、さらに本発明の実施例について説明するが、本発明はこれらによって限定されるものではない。図２は実施例及び比較例の構成及び試験結果を示している。なお、試験結果における性能を示す数値は小数点第３位以下を四捨五入した値である。
【００２６】
（比較例１）
支持基板１上にＩＴＯからなる第一電極２を膜厚１４５ｎｍで形成し、第一電極２上に等電位層３ｂを含まない有機層３を総膜厚が１２０ｎｍとなるように形成した。
具体的には、まず、正孔輸送性材料ＨＴ１からなる正孔注入層３ａを真空蒸着法によって膜厚３０ｎｍで形成した。正孔輸送性材料ＨＴ１は、アリールアミン化合物からなり、Ｉｐ＝５．１３ｅＶである。
さらに、正孔注入層３ａ上に、正孔輸送性材料ＨＴ２からなる正孔輸送層３ｃを真空蒸着法によって膜厚３０ｎｍで形成した。正孔輸送性材料ＨＴ２は、アリールアミン化合物からなり、Ｉｐ＝５．４８ｅＶ、正孔移動度μｈＨＴ＝３．２×１０−３ｃｍ２／Ｖｓである。
さらに、正孔輸送層３ｃ上に、ホスト材料ＥＭ１と赤色発光を示す蛍光ドーパントＲＤ１を１００：１のｗｔ％比率で含有させて共蒸着法によって発光層３ｄを膜厚４０ｎｍで形成した。ホスト材料ＥＭ１は、ナフタセン化合物からなり、Ｉｐ＝５．６３ｅＶ、Ｅｇ（エネルギーギャップ）＝２．４ｅＶである。蛍光ドーパントＲＤ１は、ピロメテン化合物からなり、Ｉｐ＝５．５６ｅＶ、Ｅｇ＝２．０ｅＶであり、ホスト材料ＥＭ１とのＩｐの差は０．０７ｅＶである。
さらに、発光層３ｄ上に電子輸送性材料ＥＴ１とＬｉｑとを１：１のｗｔ％比率で含有させて電子輸送層３ｅを共蒸着法によって膜厚１５ｎｍで形成した。電子輸送性材料ＥＴ１は、トリアジン化合物からなり、Ｉｐ＝６．５ｅＶ、Ｅａ（電子親和力）＝３．１ｅＶ、電子移動度μｅＥＴ＝１０−４ｃｍ２／Ｖｓである。
そして、電子輸送層３ｅ上に電子注入層４としてＬｉＦを真空蒸着法によって膜厚１ｎｍで形成し、電子注入層４上に第二電極５としてＡｌを真空蒸着法によって膜厚１００ｎｍで形成して等電位層３ｂを含まない有機ＥＬ素子を作製した。
比較例１は、６０℃の温度環境下における初期輝度Ｌｐ＝３００００ｃｄ／ｍ２でのＤＣ駆動時の初期駆動電圧Ｖｐ＝約７．９０Ｖ、電流効率Ｌ／Ｊ＝約３．８３ｃｄ／Ａであり、発光色はＣＩＥ色度座標のｘ座標ＣＩＥｘ＝約０．６８、ｙ座標ＣＩＥｙ＝約０．３２の赤色を示した。また、比較例１は、−２Ｖの逆バイアス電圧印加時における発光面積Ｓ（＝４ｍｍ２）の容量Ｃ０＝約０．９９ｎＦであり、初期輝度Ｌｐ＝３００００ｃｄ／ｍ２でのＤＣ駆動時における５００時間経過後の駆動電圧上昇値ΔＶ（初期駆動電圧Ｖｐからの上昇値）＝１．３０Ｖであった。なお、発光輝度の測定はトプコン社製の分光放射計ＳＲ−３を用いて行った。また、容量Ｃ０の測定は、安藤電気社製のＬＣＲメータＡＧ４３０４を用いて行った。以下、比較例１を本発明の「有機層の膜厚が等しくかつ等電位層を有しない場合」の有機ＥＬ素子として実施例及び比較例２の性能評価を行った。なお、有機ＥＬ素子の容量は、理論的には有機層３を構成する各層の有機材料の比誘電率と各層の膜厚とに依存するものであるが、一般に有機層３に用いられる有機材料の比誘電率の差は無視できる程度であるため、実際には有機ＥＬ素子の容量は有機層３の総膜厚によって定まり、通常は総膜厚が大きいほど容量は小さくなり、総膜厚が小さいほど容量は大きくなる。
【００２７】
（実施例１）
実施例１として、正孔注入層３ａの膜厚を３０ｎｍとし、ＨＡＴ−ＣＮからなる等電位層３ｂを真空蒸着法によって膜厚５ｎｍで形成したほかは、比較例１と同様にして有機ＥＬ素子１０の作製及び特性の測定を行った。実施例１の有機層３の総膜厚は比較例１と同様に１２０ｎｍである。実施例１は、６０℃の温度環境下における初期輝度Ｌｐ＝３００００ｃｄ／ｍ２でのＤＣ駆動時の初期駆動電圧Ｖｐ＝約７．２３Ｖ、電流効率Ｌ／Ｊ＝約３．２８ｃｄ／Ａであり、発光色はＣＩＥ色度座標のｘ座標ＣＩＥｘ＝約０．６８、ｙ座標ＣＩＥｙ＝約０．３２の赤色を示した。また、実施例１は、−２Ｖの逆バイアス電圧印加時における発光面積Ｓ（＝４ｍｍ２）の容量Ｃ＝約１．４０ｎＦであり、容量Ｃの比較例１の容量Ｃ０との比Ｃ／Ｃ０＝約１．４１であり、初期輝度Ｌｐ＝３００００ｃｄ／ｍ２でのＤＣ駆動時における５００時間経過後の駆動電圧上昇値ΔＶ＝０．７３Ｖであった。また、実施例１は、初期輝度Ｌｐ＝３００００ｃｄ／ｍ２でのＤＣ駆動時の２０％減寿命（発光輝度が初期輝度Ｌｐの８０％となるまでの時間）ＬＴ８０の比較例１の２０％減寿命ＬＴ８０に対する比（実施例１のＬＴ８０／比較例１のＬＴ８０）＝２．５０であった。すなわち、実施例１は、等電位層３ｂを設けることによってその容量Ｃが比較例１の容量Ｃ０の１．４１倍となり、駆動時間に伴う駆動電圧の上昇が抑制されて長寿命化している。なお、等電位層３ｂを設けることによって有機ＥＬ素子１０の容量Ｃが増加するのは、等電位層３ｂが電極として機能することによって正孔注入層３ａに電荷が溜まって等電位層３ｂが第一電極２と等電位となり、有機ＥＬ素子１０の容量Ｃが有機層３のうち等電位層３ｂよりも第二電極５側に位置する層（正孔輸送層３ｃ、発光層３ｄ及び電子輸送層３ｅ）の膜厚分の容量となるためと考えられる。
【００２８】
（実施例２）
また、実施例２として、正孔注入層３ａの膜厚を２０ｎｍとし、等電位層３ｂの膜厚を１５ｎｍとしたほかは、実施例１と同様に有機ＥＬ素子１０の作製及び特性の測定を行った。実施例２の有機層３の総膜厚は比較例１と同様に１２０ｎｍである。実施例２は、６０℃の温度環境下における初期輝度Ｌｐ＝３００００ｃｄ／ｍ２でのＤＣ駆動時の初期駆動電圧Ｖｐ＝約７．５９Ｖ、電流効率Ｌ／Ｊ＝約３．３７ｃｄ／Ａであり、発光色はＣＩＥ色度座標のｘ座標ＣＩＥｘ＝約０．６８、ｙ座標ＣＩＥｙ＝約０．３２の赤色を示した。また、実施例２は、−２Ｖの逆バイアス電圧印加時における発光面積Ｓ（＝４ｍｍ２）の容量Ｃ＝約１．３８ｎＦであり、容量Ｃの比較例１の容量Ｃ０との比Ｃ／Ｃ０＝約１．３９であり、初期輝度Ｌｐ＝３００００ｃｄ／ｍ２でのＤＣ駆動時における５００時間経過後の駆動電圧上昇値ΔＶ＝０．６９Ｖであった。また、実施例２は、初期輝度Ｌｐ＝３００００ｃｄ／ｍ２でのＤＣ駆動時の２０％減寿命ＬＴ８０の比較例１の２０％減寿命ＬＴ８０に対する比（実施例２のＬＴ８０／比較例１のＬＴ８０）＝２．５０であった。すなわち、実施例２は、等電位層３ｂを設けることによってその容量Ｃが比較例１の容量Ｃ０の１．３９倍となり、駆動時間に伴う駆動電圧の上昇が抑制されて長寿命化している。
【００２９】
（実施例３）
また、実施例３として、正孔注入層３ａの膜厚を２５ｎｍとし、等電位層３ｂの膜厚を１０ｎｍとしたほかは、実施例１と同様に有機ＥＬ素子１０の作製及び特性の測定を行った。実施例３の有機層３の総膜厚は比較例１と同様に１２０ｎｍである。実施例３は、６０℃の温度環境下における初期輝度Ｌｐ＝３００００ｃｄ／ｍ２でのＤＣ駆動時の初期駆動電圧Ｖｐ＝約７．７９Ｖ、電流効率Ｌ／Ｊ＝約３．３０ｃｄ／Ａであり、発光色はＣＩＥ色度座標のｘ座標ＣＩＥｘ＝約０．６８、ｙ座標ＣＩＥｙ＝約０．３２の赤色を示した。また、実施例３は、−２Ｖの逆バイアス電圧印加時における発光面積Ｓ（＝４ｍｍ２）の容量Ｃ＝約１．３６ｎＦであり、容量Ｃの比較例１の容量Ｃ０との比Ｃ／Ｃ０＝約１．３７であり、初期輝度Ｌｐ＝３００００ｃｄ／ｍ２でのＤＣ駆動時における５００時間経過後の駆動電圧上昇値ΔＶ＝約０．７２Ｖであった。また、実施例３は、初期輝度Ｌｐ＝３００００ｃｄ／ｍ２でのＤＣ駆動時の２０％減寿命ＬＴ８０の比較例１の２０％減寿命ＬＴ８０に対する比（実施例３のＬＴ８０／比較例１のＬＴ８０）＝２．５０であった。すなわち、実施例３は、等電位層３ｂを設けることによってその容量Ｃが比較例１の容量Ｃ０の１．３７倍となり、駆動時間に伴う駆動電圧の上昇が抑制されて長寿命化している。
【００３０】
（実施例４）
また、実施例４として、正孔注入層３ａの膜厚を２０ｎｍとし、等電位層３ｂの膜厚を１０ｎｍとし、発光層３ｄの膜厚を４５ｎｍとしたほかは、実施例１と同様に有機ＥＬ素子１０の作製及び特性の測定を行った。実施例４の有機層３の総膜厚は比較例１と同様に１２０ｎｍである。実施例４は、６０℃の温度環境下における初期輝度Ｌｐ＝３００００ｃｄ／ｍ２でのＤＣ駆動時の初期駆動電圧Ｖｐ＝約７．８４Ｖ、電流効率Ｌ／Ｊ＝約３．１８ｃｄ／Ａであり、発光色はＣＩＥ色度座標のｘ座標ＣＩＥｘ＝約０．６８、ｙ座標ＣＩＥｙ＝約０．３２の赤色を示した。また、実施例４は、−２Ｖの逆バイアス電圧印加時における発光面積Ｓ（＝４ｍｍ２）の容量Ｃ＝約１．３３ｎＦであり、容量Ｃの比較例１の容量Ｃ０との比Ｃ／Ｃ０＝約１．３４であり、初期輝度Ｌｐ＝３００００ｃｄ／ｍ２でのＤＣ駆動時における５００時間経過後の駆動電圧上昇値ΔＶ＝０．５９Ｖであった。また、実施例４は、初期輝度Ｌｐ＝３００００ｃｄ／ｍ２でのＤＣ駆動時の２０％減寿命ＬＴ８０の比較例１の２０％減寿命ＬＴ８０に対する比（実施例４のＬＴ８０／比較例１のＬＴ８０）＝約３．２７であった。すなわち、実施例４は、等電位層３ｂを設けることによってその容量Ｃが比較例１の容量Ｃ０の１．３４倍となり、駆動時間に伴う駆動電圧の上昇が抑制されて長寿命化している。
【００３１】
（実施例５）
また、実施例５として、等電位層３ｂの膜厚を１０ｎｍとし、発光層３ｄの膜厚を３０ｎｍとし、電子輸送層３ｅの膜厚を２０ｎｍとしたほかは、実施例１と同様に有機ＥＬ素子１０の作製及び特性の測定を行った。実施例５の有機層３の総膜厚は比較例１と同様に１２０ｎｍである。実施例４は、６０℃の温度環境下における初期輝度Ｌｐ＝３００００ｃｄ／ｍ２でのＤＣ駆動時の初期駆動電圧Ｖｐ＝約８．４９Ｖ、電流効率Ｌ／Ｊ＝約２．９０ｃｄ／Ａであり、発光色はＣＩＥ色度座標のｘ座標ＣＩＥｘ＝約０．６８、ｙ座標ＣＩＥｙ＝約０．３２の赤色を示した。また、実施例５は、−２Ｖの逆バイアス電圧印加時における発光面積Ｓ（＝４ｍｍ２）の容量Ｃ＝約１．５２ｎＦであり、容量Ｃの比較例１の容量Ｃ０との比Ｃ／Ｃ０＝約１．５３であり、初期輝度Ｌｐ＝３００００ｃｄ／ｍ２でのＤＣ駆動時における５００時間経過後の駆動電圧上昇値ΔＶ＝０．７９Ｖであった。また、実施例５は、初期輝度Ｌｐ＝３００００ｃｄ／ｍ２でのＤＣ駆動時の２０％減寿命ＬＴ８０の比較例１の２０％減寿命ＬＴ８０に対する比（実施例５のＬＴ８０／比較例１のＬＴ８０）＝約１．５９であった。すなわち、実施例５は、等電位層３ｂを設けることによってその容量Ｃが比較例１の容量Ｃ０の１．５３倍となり、駆動時間に伴う駆動電圧の上昇が抑制されて長寿命化している。
【００３２】
（実施例６）
また、実施例６として、等電位層３ｂの膜厚を１０ｎｍとし、発光層３ｄの膜厚を３５ｎｍとし、電子輸送層３ｅの膜厚を１５ｎｍとしたほかは、実施例１と同様に有機ＥＬ素子１０の作製及び特性の測定を行った。実施例６の有機層３の総膜厚は比較例１と同様に１２０ｎｍである。実施例６は、６０℃の温度環境下における初期輝度Ｌｐ＝３００００ｃｄ／ｍ２でのＤＣ駆動時の初期駆動電圧Ｖｐ＝約７．９３Ｖ、電流効率Ｌ／Ｊ＝約２．７９ｃｄ／Ａであり、発光色はＣＩＥ色度座標のｘ座標ＣＩＥｘ＝約０．６８、ｙ座標ＣＩＥｙ＝約０．３２の赤色を示した。また、実施例６は、−２Ｖの逆バイアス電圧印加時における発光面積Ｓ（＝４ｍｍ２）の容量Ｃ＝約１．５３ｎＦであり、容量Ｃの比較例１の容量Ｃ０との比Ｃ／Ｃ０＝約１．５４であり、初期輝度Ｌｐ＝３００００ｃｄ／ｍ２でのＤＣ駆動時における５００時間経過後の駆動電圧上昇値ΔＶ＝０．６４Ｖであった。また、実施例６は、初期輝度Ｌｐ＝３００００ｃｄ／ｍ２でのＤＣ駆動時の２０％減寿命ＬＴ８０の比較例１の２０％減寿命ＬＴ８０に対する比（実施例６のＬＴ８０／比較例１のＬＴ８０）＝約２．１３であった。すなわち、実施例６は、等電位層３ｂを設けることによってその容量Ｃが比較例１の容量Ｃ０の１．５４倍となり、駆動時間に伴う駆動電圧の上昇が抑制されて長寿命化している。
【００３３】
（実施例７）
また、実施例７として、等電位層３ｂの膜厚を１０ｎｍとし、電子輸送層３ｅの膜厚を１０ｎｍとしたほかは、実施例１と同様に有機ＥＬ素子１０の作製及び特性の測定を行った。実施例７の有機層３の総膜厚は比較例１と同様に１２０ｎｍである。実施例７は、６０℃の温度環境下における初期輝度Ｌｐ＝３００００ｃｄ／ｍ２でのＤＣ駆動時の初期駆動電圧Ｖｐ＝約７．６８Ｖ、電流効率Ｌ／Ｊ＝約２．６２ｃｄ／Ａであり、発光色はＣＩＥ色度座標のｘ座標ＣＩＥｘ＝約０．６８、ｙ座標ＣＩＥｙ＝約０．３２の赤色を示した。また、実施例７は、−２Ｖの逆バイアス電圧印加時における発光面積Ｓ（＝４ｍｍ２）の容量Ｃ＝約１．５２ｎＦであり、容量Ｃの比較例１の容量Ｃ０との比Ｃ／Ｃ０＝約１．５３であり、初期輝度Ｌｐ＝３００００ｃｄ／ｍ２でのＤＣ駆動時における５００時間経過後の駆動電圧上昇値ΔＶ＝０．６２Ｖであった。また、実施例７は、初期輝度Ｌｐ＝３００００ｃｄ／ｍ２でのＤＣ駆動時の２０％減寿命ＬＴ８０の比較例１の２０％減寿命ＬＴ８０に対する比（実施例７のＬＴ８０／比較例１のＬＴ８０）＝約２．１３であった。すなわち、実施例７は、等電位層３ｂを設けることによってその容量Ｃが比較例１の容量Ｃ０の１．５３倍となり、駆動時間に伴う駆動電圧の上昇が抑制されて長寿命化している。
【００３４】
（実施例８）
また、実施例８として、正孔注入層３ａの膜厚を２５ｎｍとし、等電位層３ｂの膜厚を１０ｎｍとしたほかは、実施例１と同様に有機ＥＬ素子１０の作製及び特性の測定を行った。実施例８の有機層３の総膜厚は比較例１と同様に１２０ｎｍである。実施例８は、６０℃の温度環境下における初期輝度Ｌｐ＝３００００ｃｄ／ｍ２でのＤＣ駆動時の初期駆動電圧Ｖｐ＝７．８９Ｖ、電流効率Ｌ／Ｊ＝３．２０ｃｄ／Ａであり、発光色はＣＩＥ色度座標のｘ座標ＣＩＥｘ＝０．６８、ｙ座標ＣＩＥｙ＝０．３２の赤色を示した。また、実施例８は、−２Ｖの逆バイアス電圧印加時における発光面積Ｓ（＝４ｍｍ２）の容量Ｃ＝１．４１ｎＦであり、容量Ｃの比較例１の容量Ｃ０との比Ｃ／Ｃ０＝１．４１であり、初期輝度Ｌｐ＝３００００ｃｄ／ｍ２でのＤＣ駆動時における５００時間経過後の駆動電圧上昇値ΔＶ＝約０．８２Ｖであった。また、実施例８は、初期輝度Ｌｐ＝３００００ｃｄ／ｍ２でのＤＣ駆動時の２０％減寿命ＬＴ８０の比較例１の２０％減寿命ＬＴ８０に対する比（実施例８のＬＴ８０／比較例１のＬＴ８０）＝２．５０であった。すなわち、実施例８は、等電位層３ｂを設けることによってその容量Ｃが比較例１の容量Ｃ０の１．４１倍となり、駆動時間に伴う駆動電圧の上昇が抑制されて長寿命化している。
【００３５】
（実施例９）
また、実施例９として、正孔注入層３ａの膜厚を２５ｎｍとし、等電位層３ｂの膜厚を１０ｎｍとし、発光層３ｄの膜厚を３５ｎｍとし、電子輸送層３ｅの膜厚を２０ｎｍとしたほかは、実施例１と同様に有機ＥＬ素子１０の作製及び特性の測定を行った。実施例９の有機層３の総膜厚は比較例１と同様に１２０ｎｍである。実施例９は、６０℃の温度環境下における初期輝度Ｌｐ＝３００００ｃｄ／ｍ２でのＤＣ駆動時の初期駆動電圧Ｖｐ＝約８．２９Ｖ、電流効率Ｌ／Ｊ＝約３．１６ｃｄ／Ａであり、発光色はＣＩＥ色度座標のｘ座標ＣＩＥｘ＝約０．６８、ｙ座標ＣＩＥｙ＝約０．３１の赤色を示した。また、実施例９は、−２Ｖの逆バイアス電圧印加時における発光面積Ｓ（＝４ｍｍ２）の容量Ｃ＝約１．４４ｎＦであり、容量Ｃの比較例１の容量Ｃ０との比Ｃ／Ｃ０＝約１．４５であり、初期輝度Ｌｐ＝３００００ｃｄ／ｍ２でのＤＣ駆動時における５００時間経過後の駆動電圧上昇値ΔＶ＝０．９４Ｖであった。また、実施例９は、初期輝度Ｌｐ＝３００００ｃｄ／ｍ２でのＤＣ駆動時の２０％減寿命ＬＴ８０の比較例１の２０％減寿命ＬＴ８０に対する比（実施例９のＬＴ８０／比較例１のＬＴ８０）＝２．５０であった。すなわち、実施例９は、等電位層３ｂを設けることによってその容量Ｃが比較例１の容量Ｃ０の１．４５倍となり、駆動時間に伴う駆動電圧の上昇が抑制されて長寿命化している。
【００３６】
（実施例１０）
また、実施例１０として、正孔注入層３ａの膜厚を２０ｎｍとし、等電位層３ｂの膜厚を１０ｎｍとし、発光層３ｄの膜厚を３０ｎｍとし、電子輸送層３ｅの膜厚を２０ｎｍとしたほかは、実施例１と同様に有機ＥＬ素子１０の作製及び特性の測定を行った。実施例１０の有機層３の総膜厚は比較例１と同様に１２０ｎｍである。実施例１０は、６０℃の温度環境下における初期輝度Ｌｐ＝３００００ｃｄ／ｍ２でのＤＣ駆動時の初期駆動電圧Ｖｐ＝約８．９７Ｖ、電流効率Ｌ／Ｊ＝約２．９４ｃｄ／Ａであり、発光色はＣＩＥ色度座標のｘ座標ＣＩＥｘ＝約０．６８、ｙ座標ＣＩＥｙ＝約０．３１の赤色を示した。また、実施例１０は、−２Ｖの逆バイアス電圧印加時における発光面積Ｓ（＝４ｍｍ２）の容量Ｃ＝約１．３０ｎＦであり、容量Ｃの比較例１の容量Ｃ０との比Ｃ／Ｃ０＝約１．３１であり、初期輝度Ｌｐ＝３００００ｃｄ／ｍ２でのＤＣ駆動時における５００時間経過後の駆動電圧上昇値ΔＶ＝０．６７Ｖであった。また、実施例１０は、初期輝度Ｌｐ＝３００００ｃｄ／ｍ２でのＤＣ駆動時の２０％減寿命ＬＴ８０の比較例１の２０％減寿命ＬＴ８０に対する比（実施例１０のＬＴ８０／比較例１のＬＴ８０）＝約２．３４であった。すなわち、実施例１０は、等電位層３ｂを設けることによってその容量Ｃが比較例１の容量Ｃ０の１．３１倍となり、駆動時間に伴う駆動電圧の上昇が抑制されて長寿命化している。
【００３７】
（実施例１１）
また、実施例１１として、正孔注入層３ａの膜厚を１５ｎｍとし、等電位層３ｂの膜厚を１０ｎｍとし、発光層３ｄの膜厚を５０ｎｍとし、電子輸送層３ｅの膜厚を１５ｎｍとしたほかは、実施例１と同様に有機ＥＬ素子１０の作製及び特性の測定を行った。実施例１１の有機層３の総膜厚は比較例１と同様に１２０ｎｍである。実施例１１は、６０℃の温度環境下における初期輝度Ｌｐ＝３００００ｃｄ／ｍ２でのＤＣ駆動時の初期駆動電圧Ｖｐ＝約８．０１Ｖ、電流効率Ｌ／Ｊ＝約３．３３ｃｄ／Ａであり、発光色はＣＩＥ色度座標のｘ座標ＣＩＥｘ＝約０．６８、ｙ座標ＣＩＥｙ＝約０．３２の赤色を示した。また、実施例１１は、−２Ｖの逆バイアス電圧印加時における発光面積Ｓ（＝４ｍｍ２）の容量Ｃ＝約１．２３ｎＦであり、容量Ｃの比較例１の容量Ｃ０との比Ｃ／Ｃ０＝約１．２４であり、初期輝度Ｌｐ＝３００００ｃｄ／ｍ２でのＤＣ駆動時における５００時間経過後の駆動電圧上昇値ΔＶ＝０．７０Ｖであった。また、実施例１１は、初期輝度Ｌｐ＝３００００ｃｄ／ｍ２でのＤＣ駆動時の２０％減寿命ＬＴ８０の比較例１の２０％減寿命ＬＴ８０に対する比（実施例１１のＬＴ８０／比較例１のＬＴ８０）＝約３．３３であった。すなわち、実施例１１は、等電位層３ｂを設けることによってその容量Ｃが比較例１の容量Ｃ０の１．３１倍となり、駆動時間に伴う駆動電圧の上昇が抑制されて長寿命化している。
【００３８】
（比較例２）
また、比較例２として、正孔注入層３ａの膜厚を４０ｎｍとし、等電位層３ｂの膜厚を１０ｎｍとし、発光層３ｄの膜厚を３０ｎｍとし、電子輸送層３ｅの膜厚を１０ｎｍとしたほかは、実施例１と同様に有機ＥＬ素子１０の作製及び特性の測定を行った。比較例２の有機層３の総膜厚は比較例１と同様に１２０ｎｍである。比較例２は、６０℃の温度環境下における初期輝度Ｌｐ＝３００００ｃｄ／ｍ２でのＤＣ駆動時の初期駆動電圧Ｖｐ＝約７．７０Ｖ、電流効率Ｌ／Ｊ＝約２．６０ｃｄ／Ａであり、発光色はＣＩＥ色度座標のｘ座標ＣＩＥｘ＝約０．６８、ｙ座標ＣＩＥｙ＝約０．３２の赤色を示した。また、比較例２は、−２Ｖの逆バイアス電圧印加時における発光面積Ｓ（＝４ｍｍ２）の容量Ｃ＝約１．７０ｎＦであり、容量Ｃの比較例１の容量Ｃ０との比Ｃ／Ｃ０＝約１．７１であり、初期輝度Ｌｐ＝３００００ｃｄ／ｍ２でのＤＣ駆動時における５００時間経過後の駆動電圧上昇値ΔＶ＝０．６４Ｖであった。また、比較例２は、初期輝度Ｌｐ＝３００００ｃｄ／ｍ２でのＤＣ駆動時の２０％減寿命ＬＴ８０の比較例１の２０％減寿命ＬＴ８０に対する比（比較例２のＬＴ８０／比較例１のＬＴ８０）＝約１．０６であった。すなわち、比較例２は、等電位層３ｂを設けることによってその容量Ｃが比較例１の容量Ｃ０の１．７１倍となり、駆動時間に伴う駆動電圧の上昇が抑制されているものの、寿命は比較例１と同程度である。これは、容量Ｃを一定以上増加させると他の阻害要因が生じて長寿命化を妨げるためであると考えられる。
【００３９】
図３は、実施例１〜１１及び比較例１，２における２０％減寿命ＬＴ８０の比較例１の２０％減寿命ＬＴ８０に対する比と、容量Ｃの比較例１の容量Ｃ０に対する比Ｃ／Ｃ０との関係を示す図である。図３に示すように、等電位層３ｂを設けることによって容量Ｃが本発明における規定範囲（有機層３の総膜厚が等しくかつ等電位層３ｂを有しない場合の容量に対して１．２〜１．６倍）内となる実施例１〜１１は、初期輝度Ｌｐ＝３００００ｃｄ／ｍ２の高輝度駆動において顕著な長寿命化が可能となっている。また、等電位層３ｂを設けることによって長寿命化が実現でき、有機ＥＬ素子の材料を変更する方法と比較して容易である。なお、実施例では、１．２４〜１．５４倍の範囲で長寿命化の効果が確認できたが、測定の誤差を考慮すれば１．２〜１．６倍の範囲で長寿命化の効果が期待できる。これに対し、容量Ｃが規定範囲外となる比較例２は、等電位層３ｂを設けない比較例１に対して高輝度駆動における寿命が同程度に留まっている。したがって、本発明のように有機ＥＬ素子１０を形成することにより数万ｃｄ／ｍ２の高輝度駆動において長寿命化が可能となることは図２及び図３からも明らかである。
【００４０】
以上のような効果は、以下の構成によって得ることができる。
すなわち、少なくとも正孔注入層３ａと発光層３ｄとを含む有機層３を陽極（第一電極２）と陰極（第二電極５）との間に積層形成してなる有機ＥＬ素子１０であって、
有機層３は、正孔注入層３ａと発光層３ｄの間に形成され、前記陽極と略等電位である等電位層３ｂを有し、
有機ＥＬ素子１０の容量は、有機層３の総膜厚が等しくかつ等電位層３ｂを有しない場合の容量に対して１．２〜１．６倍である。
【００４１】
また、有機ＥＬ素子１０の容量は、有機層３の総膜厚が等しくかつ等電位層３ｂを有しない場合の容量に対して１．２４〜１．５４倍である。
【００４２】
また、有機層３は、等電位層３ｂと発光層３ｄとの間に形成される正孔輸送層３ｃを有してなる。これによれば、発光層３ｄへの正孔の移動を高めキャリアバランスを安定させることができる。
【００４３】
図４は、正孔注入層３ａにＨＯＭＯ準位の異なる複数種類の正孔輸送性材料をそれぞれ用いた実施例３、１２〜１５の構成及び低電圧化と長寿命性に関する試験結果を示している。なお、試験結果における性能を示す数値は適宜小数点以下あるいは小数点第３位以下を四捨五入した値である。
【００４４】
（実施例３）
前述した実施例３は、正孔注入層３ａに、アリールアミン化合物からなり、Ｉｐ、すなわちＨＯＭＯ準位＝５．１３ｅＶである正孔輸送性材料ＨＴ１を用いている。実施例３は、電流密度Ｊ＝３００ｍＡ／ｃｍ２でのＤＣ駆動時の発光輝度Ｌ＝約１２６１６ｃｄ／ｍ２、初期駆動電圧Ｖｐ＝約６．７８Ｖ、電流効率Ｌ／Ｊ＝４．２１ｃｄ／Ａであり、発光色はＣＩＥ色度座標のｘ座標ＣＩＥｘ＝約０．６８、ｙ座標ＣＩＥｙ＝約０．３２の赤色を示した。また、実施例３は、７０℃の温度環境下における初期輝度Ｌｐ＝１６０００ｃｄ／ｍ２でのＤＣ駆動時の５％減寿命（発光輝度が初期輝度Ｌｐの９５％となるまでの時間）ＬＴ９５＝４００時間であった。
【００４５】
（実施例１２）
実施例１２は、正孔注入層３ａに、芳香族化合物からなり、Ｉｐ、すなわちＨＯＭＯ準位＝５．０８ｅＶである正孔輸送性材料ＨＴ３を用いた他は、前述の実施例３と同様にして有機ＥＬ素子１０を作製したものである。実施例１２は、電流密度Ｊ＝３００ｍＡ／ｃｍ２でのＤＣ駆動時の発光輝度Ｌ＝約１１７９８ｃｄ／ｍ２、初期駆動電圧Ｖｐ＝約６．８４Ｖ、電流効率Ｌ／Ｊ＝３．９３ｃｄ／Ａであり、発光色はＣＩＥ色度座標のｘ座標ＣＩＥｘ＝約０．６８、ｙ座標ＣＩＥｙ＝約０．３２の赤色を示した。また、実施例１２は、７０℃の温度環境下における初期輝度Ｌｐ＝１６０００ｃｄ／ｍ２でのＤＣ駆動時の５％減寿命ＬＴ９５＝５６０時間であった。
【００４６】
（実施例１３）
実施例１３は、正孔注入層３ａに、ビフルオレン誘導体からなり、Ｉｐ、すなわちＨＯＭＯ準位＝５．０９ｅＶである正孔輸送性材料ＨＴ４を用いた他は、前述の実施例３と同様にして有機ＥＬ素子１０を作製したものである。実施例１３は、電流密度Ｊ＝３００ｍＡ／ｃｍ２でのＤＣ駆動時の発光輝度Ｌ＝約１２７６２ｃｄ／ｍ２、初期駆動電圧Ｖｐ＝約６．９０Ｖ、電流効率Ｌ／Ｊ＝４．２５ｃｄ／Ａであり、発光色はＣＩＥ色度座標のｘ座標ＣＩＥｘ＝約０．６８、ｙ座標ＣＩＥｙ＝約０．３２の赤色を示した。また、実施例１２は、７０℃の温度環境下における初期輝度Ｌｐ＝１６０００ｃｄ／ｍ２でのＤＣ駆動時の５％減寿命ＬＴ９５＝７００時間であった。
【００４７】
（実施例１４）
実施例１４は、正孔注入層３ａに、芳香族化合物からなり、Ｉｐ、すなわちＨＯＭＯ準位＝５．４０ｅＶである正孔輸送性材料ＨＴ５を用いた他は、前述の実施例３と同様にして有機ＥＬ素子１０を作製したものである。実施例１３は、電流密度Ｊ＝３００ｍＡ／ｃｍ２でのＤＣ駆動時の発光輝度Ｌ＝約１２９９６ｃｄ／ｍ２、初期駆動電圧Ｖｐ＝約６．８４Ｖ、電流効率Ｌ／Ｊ＝４．３３ｃｄ／Ａであり、発光色はＣＩＥ色度座標のｘ座標ＣＩＥｘ＝約０．６８、ｙ座標ＣＩＥｙ＝約０．３２の赤色を示した。また、実施例１２は、７０℃の温度環境下における初期輝度Ｌｐ＝１６０００ｃｄ／ｍ２でのＤＣ駆動時の５％減寿命ＬＴ９５＝４００時間であった。
【００４８】
（実施例１５）
実施例１５は、正孔注入層３ａに、アミン系化合物からなり、Ｉｐ、すなわちＨＯＭＯ準位＝５．５０ｅＶである正孔輸送性材料ＨＴ６を用いた他は、前述の実施例３と同様にして有機ＥＬ素子１０を作製したものである。実施例１５は、電流密度Ｊ＝３００ｍＡ／ｃｍ２でのＤＣ駆動時の発光輝度Ｌ＝約１２４０２ｃｄ／ｍ２、初期駆動電圧Ｖｐ＝約７．５６Ｖ、電流効率Ｌ／Ｊ＝４．１３ｃｄ／Ａであり、発光色はＣＩＥ色度座標のｘ座標ＣＩＥｘ＝約０．６８、ｙ座標ＣＩＥｙ＝約０．３２の赤色を示した。また、実施例１２は、７０℃の温度環境下における初期輝度Ｌｐ＝１６０００ｃｄ／ｍ２でのＤＣ駆動時の５％減寿命ＬＴ９５＝４４０時間であった。
【００４９】
図５は、実施例３、１２〜１５における正孔注入層３ａのＨＯＭＯ準位と、電流密度Ｊ＝３００ｍＡ／ｃｍ２でのＤＣ駆動時の初期駆動電圧Ｖｐとの関係を示す図である。図５に示すように、正孔注入層３ａのＨＯＭＯ準位が５．４ｅＶ以下である実施例３、１２〜１４は、正孔注入層３ａのＨＯＭＯ準位が５．４ｅＶより大きい実施例１５に対して、駆動電圧が低く低電圧化されている。したがって、本発明の有機ＥＬ素子１０は、正孔注入層３ａのＨＯＭＯ準位を５．４ｅＶ以下とすることで、低電圧化が期待できより好適である。
【００５０】
図６は、実施例３、１２〜１５における正孔注入層３ａのＨＯＭＯ準位と、７０℃の温度環境下における初期輝度Ｌｐ＝１６０００ｃｄ／ｍ２でのＤＣ駆動時の５％減寿命ＬＴ９５との関係を示す図である。図６に示すように、正孔注入層３ａのＨＯＭＯ準位が５．１３ｅＶより小さい実施例１２、１３は、正孔注入層３ａのＨＯＭＯ準位が５．１３ｅＶ以上である実施例３、１４、１５に対して５％減寿命ＬＴ９５が１００時間以上長い。したがって、本発明の有機ＥＬ素子１０は、正孔注入層３ａのＨＯＭＯ準位を５．１３ｅＶより小さくする（更に望ましくは５．０９以下とする）ことで、更なる長寿命化が期待できより好適である。
【００５１】
本発明は、前述の実施形態及び実施例に限定されるものではなく、発明の要旨を逸脱しない範囲内で適宜変更（構成要素の削除を含む）が可能であることは勿論である。例えば、蛍光ドーパントＲＤ１は赤色発光を示すものであったが、発光ドーパントは他の発光色を示すものであってもよい。また、正孔注入層３ａ、正孔輸送層３ｃ、発光層３ｄ及び／あるいは電子輸送層３ｅが複数層形成される構成であってもよい。
【産業上の利用可能性】
【００５２】
本発明は、有機ＥＬ素子に関し、特に数万ｃｄ／ｍ２の高輝度駆動での使用が想定される機器に用いられる有機ＥＬ素子に好適である。
【符号の説明】
【００５３】
１０  有機ＥＬ素子
１  支持基板
２  第一電極（陽極）
３  有機層
３ａ  正孔注入層
３ｂ  等電位層
３ｃ  正孔輸送層
３ｄ  発光層
３ｅ  電子輸送層
４  電子注入層
５  第二電極（陰極）
【図１】
2017085090.tif 000003
【図２】
2017085090.tif 000004
【図３】
2017085090.tif 000005
【図４】
2017085090.tif 000006
【図５】
2017085090.tif 000007
【図６】
2017085090.tif 000008